【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
非晶質リン酸アルミニウム粒子と分散剤とを含むスラリーであって、該スラリーの総重量に基づいて、該リン酸アルミニウム濃度が約40〜約70重量％であり、かつ該分散剤濃度が約3.5重量％未満である、前記スラリー。
【請求項２】
前記分散剤濃度が、前記スラリーの総重量に基づいて約2重量％未満である、請求項１記載のスラリー。
【請求項３】
前記分散剤濃度が、前記スラリーの総重量に基づいて約1重量％未満である、請求項１記載のスラリー。
【請求項４】
前記分散剤濃度が、前記スラリーの総重量に基づいて約0.1〜約1重量％である、請求項１記載のスラリー。
【請求項５】
前記分散剤濃度が、前記スラリーの総重量に基づいて約0.25〜約1重量％である、請求項１記載のスラリー。
【請求項６】
前記分散剤濃度が、前記スラリーの総重量に基づいて約0.25、0.5、0.75又は1重量％である、請求項１記載のスラリー。
【請求項７】
前記リン酸アルミニウム濃度が、前記スラリーの総重量に基づいて約50〜約60重量％である、請求項１記載のスラリー。
【請求項８】
前記リン酸アルミニウム濃度が、前記スラリーの総重量に基づいて約50、51、52、53、54、55又は56重量％である、請求項１記載のスラリー。
【請求項９】
前記リン酸アルミニウム濃度が前記スラリーの総重量に基づいて約51重量％であり、かつ前記分散剤濃度が約1.5重量％未満である、請求項１記載のスラリー。
【請求項１０】
前記分散剤が、リン酸分散剤、ホウ酸分散剤、ケイ酸分散剤、アルミン酸分散剤、陰イオン性又は非イオン性界面活性剤、及びこれらの組み合わせから選択される、請求項１記載のスラリー。
【請求項１１】
前記分散剤が、ピロリン酸四ナトリウム、六メタリン酸ナトリウム、三リン酸五ナトリウム、リン酸三ナトリウム十二水和物、ピロリン酸四カリウム、三リン酸カリウムナトリウム及びこれらの組み合わせから選択される、請求項１記載のスラリー。
【請求項１２】
100s-1の剪断速度で測定された約300cPs〜約3500cPsの範囲の粘度を有する、請求項１記載のスラリー。
【請求項１３】
前記粘度が、100s-1で測定された約900cPs〜約1150cPsである、請求項１２記載のスラリー。
【請求項１４】
前記リン酸アルミニウム粒子が、約1.73〜2.40g／cm3の骨格密度によって特徴づけられる、請求項１記載のスラリー。
【請求項１５】
前記リン酸アルミニウム粒子が、約1.95、1.98、2.00、又は2.25g／cm3未満の骨格密度によって特徴づけられる、請求項１記載のスラリー。
【請求項１６】
前記リン酸アルミニウムが、約0.65〜1.75のリン：アルミニウムモル比によって特徴づけられる、請求項１記載のスラリー。
【請求項１７】
前記リン酸アルミニウムが、約0.5〜1.5のリン：アルミニウムモル比によって特徴づけられる、請求項１記載のスラリー。
【請求項１８】
前記リン酸アルミニウムが、約0.8〜1.3のリン：アルミニウムモル比によって特徴づけられる、請求項１記載のスラリー。
【請求項１９】
前記リン酸アルミニウムが、約1のリン：アルミニウムモル比によって特徴づけられる、請求項１記載のスラリー。
【請求項２０】
前記リン酸アルミニウムが、約5〜80nmの平均個別粒子半径サイズによって特徴づけられる、請求項１記載のスラリー。
【請求項２１】
前記リン酸アルミニウムが、粉末状の非晶質リン酸アルミニウムの1粒子あたり1〜4個の空隙によって特徴づけられる、請求項１記載のスラリー。
【請求項２２】
前記リン酸アルミニウムがイオンをさらに含む、請求項１記載のスラリー。
【請求項２３】
前記イオンがナトリウムである、請求項２２記載のスラリー。
【請求項２４】
前記イオンが、カルシウム、カリウム、ホウ酸及びアンモニウムから選択される、請求項２２記載のスラリー。
【請求項２５】
溶媒と請求項１〜２４のいずれか1項に記載のスラリーとを含む、被膜組成物。
【請求項２６】
二酸化チタンをさらに含む、請求項２５記載の被膜組成物。
【請求項２７】
二酸化チタンを実質的に含まない、請求項２６記載の被膜組成物。
【請求項２８】
前記溶媒が水を含む、請求項２５記載の被膜組成物。
【請求項２９】
前記溶媒が極性溶媒を含む、請求項２５記載の被膜組成物。
【請求項３０】
前記溶媒が非極性溶媒を含む、請求項２５記載の被膜組成物。
【請求項３１】
前記溶媒が有機溶媒を含む、請求項２５記載の被膜組成物。
【請求項３２】
安定したリン酸アルミニウムスラリー組成物の製造方法であって、a）i）該スラリーの総重量に基づいて約30重量％の非晶質リン酸アルミニウムを含むストックスラリー；ii）非晶質リン酸アルミニウム粉末；及びiii）分散剤を混合すること、並びにb）分散機を使用して、500〜2000rpmの撹拌速度で撹拌することを含む、前記製造方法。
【請求項３３】
安定したリン酸アルミニウムスラリー組成物の製造方法であって、a）i）非晶質リン酸アルミニウム粉末、及びii）分散剤又は分散剤の混合物、及びiii）水を混合すること、並びにb）分散機を使用して、500〜2000rpmの撹拌速度で撹拌することを含む、前記製造方法。
【請求項３４】
安定したリン酸アルミニウムスラリー組成物の製造方法であって、i）該スラリーの総重量に基づいて約30重量％又は30重量％未満の非晶質リン酸アルミニウムを含むストックスラリー、ii）分散剤又は分散剤の混合物、及びiii）水を混合することを含み、該スラリーが、100s-1で約900〜約1150cPsの粘度を有する、前記製造方法。
【請求項３５】
塗料、ワニス、印刷インク、紙又はプラスチックにおける請求項１記載のスラリーの使用。
【請求項３６】
前記非晶質リン酸アルミニウムが、リン酸を水酸化アルミニウムと組み合わせて、リン酸アルミニウムを製造すること；及び
該リン酸アルミニウムをアルミン酸ナトリウムと組み合わせて、該非晶質リン酸アルミニウムを形成することにより製造される、請求項３２記載の製造方法。
【請求項３７】
前記アルミン酸ナトリウムと組み合わせる工程の前に、前記リン酸アルミニウムが約3未満のpHを有する酸性溶液として提供される、請求項３６記載の製造方法。
【請求項３８】
前記アルミン酸ナトリウムが、約10を超えるpHを有する溶液として提供される、請求項３７記載の製造方法。
【請求項３９】
前記非晶質リン酸アルミニウムが、リン酸を水酸化アルミニウム及びアルミン酸ナトリウムと組み合わせることにより製造される、請求項３２記載の製造方法。
【請求項４０】
前記非晶質リン酸アルミニウムが、リン酸を水酸化アルミニウムと組み合わせて、リン酸アルミニウムを製造すること；及び
該リン酸アルミニウムをアルミン酸ナトリウムと組み合わせて、該非晶質リン酸アルミニウムを形成することにより製造される、請求項３３記載の製造方法。
【請求項４１】
前記非晶質リン酸アルミニウムが、リン酸を水酸化アルミニウム及びアルミン酸ナトリウムと組み合わせることにより製造される、請求項３３記載の製造方法。
【請求項４２】
前記非晶質リン酸アルミニウムが、リン酸を水酸化アルミニウムと組み合わせて、リン酸アルミニウムを製造すること；及び
該リン酸アルミニウムをアルミン酸ナトリウムと組み合わせて、該非晶質リン酸アルミニウムを形成することにより製造される、請求項３４記載の製造方法。
【請求項４３】
前記非晶質リン酸アルミニウムが、リン酸を水酸化アルミニウム及びアルミン酸ナトリウムと組み合わせることにより製造される、請求項３４記載の製造方法。